(57)【要約】  【課題】  難燃性を十分に有し、かつ、遮光性にも優れたカーテン用布帛を提供する。  【解決手段】  耐炎化繊維を含んでなる層の少なくとも片面に合成繊維かつ／または天然繊維を含んでなる層を積層してなるカーテン用布帛である。  【選択図】図１
2005334425.tif 000002
【特許請求の範囲】
【請求項１】
耐炎化繊維を含んでなる層の少なくとも片面に、合成繊維および／または天然繊維を含んでなる層を積層してなるカーテン用布帛。
【請求項２】
前記耐炎化繊維を含んでなる層が耐炎化繊維を５０ｇ／ｍ2以上５００ｇ／ｍ2以下含んでいることを特徴とする請求項１に記載のカーテン用布帛。
【請求項３】
前記耐炎化繊維がポリアクリロニトリル系の前駆体繊維を酸化性雰囲気中で加熱処理して得られる耐炎化繊維であることを特徴とする請求項１または２に記載のカーテン用布帛。
【請求項４】
前記合成繊維および前記天然繊維が難燃性であることを特徴とする請求項１〜３のいずれかに記載のカーテン用布帛。
【請求項５】
前記カーテン用布帛に難燃加工が施されてなることを特徴とする請求項１〜４のいずれかに記載のカーテン用布帛。
【請求項６】
前記カーテン用布帛の織り組織が多重織りであることを特徴とする請求項１〜５のいずれかに記載のカーテン用布帛。
【発明の詳細な説明】
【技術分野】
【０００１】
本発明は、難燃性を有するカーテン用布帛に関する。特に遮光性を必要とする遮光カーテン用布帛や暗幕カーテン用布帛として好適に用いられるものに関する。
【背景技術】
【０００２】
従来より、難燃性を必要とするカーテン用布帛は、例えばハロゲン化合物やリン系難燃剤などで難燃加工を施したポリエステル繊維布帛や、難燃ポリエステル繊維で構成された布帛が用いられてきた。
【０００３】
しかしながら、難燃加工を施したポリエステル繊維布帛は、難燃剤を布帛に含浸等しているため多量に付着させると風合いが悪くなる、量を少なくすると付着量が少ないので難燃性能が十分でない、耐久性が十分でないなどという問題があった。また、これらのカーテン用布帛では、難燃性が十分ではない、燃焼すると穴が開いてしまい光が漏れる、また、燃焼時に火種がドリップして消火する場合には、高温の火種が滴下するので危険である等という問題もあった。
【０００４】
本発明の布帛の主たる用途である遮光カーテンや暗幕など特に遮光性を必要とする布帛には、遮光性確保のため、例えば黒原着ポリエステル繊維が用いられてきた（特許文献１）。その場合には、ポリエステル製造工程中でわざわざカーボンブラックを配合して黒く着色するのであるが、カーボンブラックを配合すると難燃性が低下してしまうので、難燃性とカーボンブラック配合による黒度および遮光性との両性能を十分に保つのが難しいという問題があった。
【特許文献１】特開平８−３２２７０７ 号公報
【発明の開示】
【発明が解決しようとする課題】
【０００５】
本発明は、かかる従来技術の問題点に鑑み、難燃性を十分に有しつつも、遮光性にも優れたカーテン用布帛を提供することを目的とする。
【課題を解決するための手段】
【０００６】
本発明は、かかる課題を解決するために、次のような手段を採用する。すなわち、本発明のカーテン用布帛は、耐炎化繊維を含んでなる層の少なくとも片面に合成繊維かつ／または天然繊維を含んでなる層を積層してなることを特徴とするものである。
【０００７】
このとき、耐炎化繊維の量は５０ｇ／ｍ2以上５００ｇ／ｍ2以下であることが好ましい。
【０００８】
また、耐炎化繊維はポリアクリロニトリル系の前駆体繊維を酸化性雰囲気中で加熱処理して得られる耐炎化繊維であることが好ましい。
【０００９】
合成繊維および天然繊維が難燃性であること、または、カーテン用布帛に難燃加工が施されてなることが好ましい。
【００１０】
さらにカーテン用布帛の織り組織は多重織りであることが好ましい。
【発明の効果】
【００１１】
本発明によれば、耐炎化繊維を含んでなる層の少なくとも片面に合成繊維および／または天然繊維を含んでなる層を積層することによって、難燃性と遮光性共に優れたカーテン用布帛を得ることができる。
【発明を実施するための最良の形態】
【００１２】
上述したように、本発明のカーテン用布帛は、耐炎化繊維を含んでなる層の少なくとも片面に、合成繊維および／または天然繊維を含んでなる層を積層してなるものである。
【００１３】
ここで、合成繊維としては、ナイロン６・６、ナイロン６、ナイロン１２、ナイロン４・６およびナイロン６と内トン６・６の共重合、ナイロン６にポリアルキレングリコール、ジカルボン酸やアミンなどを共重合したポリアミド繊維、ポリエチレンテレフタレート、ポリブチレンテレフタレートなどのホモポリエステル、ポリエステルの繰り返し単位を構成する酸成分にイソフタル酸、５−ナトリウムスルホイソフタル酸またはアジピン酸などの脂肪族ジカルボン酸などを共重合したポリエステル繊維、ポリフェニレンテレフタルアミドおよび芳香族エーテルとの共重合に代表されるアラミド繊維、レーヨン繊維、アクリロニトリル系繊維などいかなる合成繊維であってもよい。ただし、取り扱い性、価格、風合い、耐候性などの面を考慮すると、ポリエステル繊維が最も好ましい。
【００１４】
天然繊維としては、例えば綿、ウール、絹などであり、天然繊維であればいかなるものであってもよい。
【００１５】
これらは単体であっても、合成繊維同士、天然繊維同士、あるいは合成繊維と天然繊維とを混合したものであってもよい。
【００１６】
耐炎化繊維としては、例えばアクリロニトリル系繊維、レーヨン繊維、ピッチ系繊維、フェノール系繊維等の有機繊維を前駆体として公知の方法によって耐炎化処理して得られたものであればいかなるものであってもよいが、布帛の加工性、取り扱い性の良さから、特にポリアクリロニトリル系の前駆体繊維を酸化雰囲気中で加熱処理して得られる耐炎化繊維であることが好ましい。
【００１７】
耐炎化繊維は燃焼しない不燃繊維であるので、合成繊維および／または天然繊維を含んでなる層に耐炎化繊維を含んでなる層を積層することによって耐炎化繊維を含んでなる層で燃焼をくい止めるので難燃性を向上することができる。合成繊維および／または天然繊維を含んでなる層は、耐炎化繊維を含んでなる層の片面に積層されているだけでもよいが、耐炎化繊維は色が黒くて意匠性が悪く、また、耐摩耗性が悪く脱落する場合があるので、両面に積層されることがより好ましい。一方、耐炎化繊維は上記の通り色が黒いのでポリエステル繊維のようにわざわざ黒く着色しなくても耐炎化繊維を使用すれば自ずと遮光性を上げることができるので非常に好ましく、本発明のカーテン用布帛は遮光用カーテンや暗幕に好ましく使用できる。この場合、耐炎化繊維の量は５０ｇ／ｍ2以上５００ｇ／ｍ2以下が好ましい。５０ｇ／ｍ2未満では遮光性が十分でなく、５００ｇ／ｍ2以上ではカーテン用布帛が重くなりすぎて取り扱い性が悪くなる。
【００１８】
合成繊維および／または天然繊維を含んでなる層および耐炎化繊維を含んでなる層の形態は、平織り、綾織り、朱子織りなどの織物であってもよいし、ニードルパンチフェルトやウォータージェットパントフェルトのような不織布であってもよいし、さらには編み物であってもよいが、カーテンとして用いるときに必要な強度や耐摩耗性を持ち、かつ伸度が大きすぎて型くずれなどを発生しないために織物であることが好ましい。
【００１９】
合成繊維および／または天然繊維を含んでなる層と耐炎化繊維を含んでなる層とを積層する方法としては、各層を積層して接着剤などで接着する方法や縫い合わせて一体化する方法、多重織りで一体化した物を織る方法、合成繊維および／または天然繊維を含んでなるウェブと耐炎化繊維を含んでなるウェブとを積層して、これらを纏めてニードルパンチやウォータージェットパンチ加工を施して一体化する方法などがある。いかなる方法であってもよいが、特に、カーテンとして用いるときに必要な強度や耐摩耗性、伸度、ドレープ性を持ち、かつ、一気に一体化したものが得られる２重織りや３重織りなどの多重織りにするのが最も好ましい。
【００２０】
また、本発明のカーテン用布帛の難燃性をさらに向上すべく、合成繊維および／または天然繊維についても難燃性であるとさらに好ましい。難燃性合成繊維としては、ポリエステル繊維やポリアクリロニトリル繊維などに紡糸段階でポリマーにハロゲン化物やリン酸系の化合物などの難燃剤を練り込こんだ難燃性合成繊維や、芳香族ポリアミド繊維やポリベンゾイミダゾール繊維など繊維自身が難燃性であるものなどを用いることができる。
【００２１】
なお、ここで難燃繊維とは限界酸素指数（ＬＯＩ値）が２６以上である繊維のことをいう。ＬＯＩ値はＪＩＳ  Ｋ  ７２０１の方法に則って測定し求められる値である。
【００２２】
また、合成繊維および／または天然繊維を含んでなる層に難燃加工が施されていてもよい。難燃加工は合成繊維および／または天然繊維を含んでなる層のみに施してもよいし、合成繊維および／または天然繊維を含んでなる層と耐炎化繊維を含んでなる層を積層したものに施してもよい。例えば、合成繊維および／または天然繊維を含んでなる層と耐炎化繊維を含んでなる層とを別々に作製し積層する場合には、先に合成繊維かつ／または天然繊維を含んでなる層にだけ難燃加工を施してから積層する方が、薬剤の量などを少なくすることができるのでコストを削減することができる。一方、多重織りなどのように一気に合成繊維かつ／または天然繊維を含んでなる層と耐炎化繊維を含んでなる層とを積層した布帛ができる場合には積層したものに難燃加工を施すことができる。
【００２３】
難燃加工の具体的方法としては、所定濃度の難燃剤処理液に布帛を浸漬した後マングルで絞るか、スプレーで布帛に塗布する、ロールコーティングやナイフコーティングなどのように布帛にコーティングするなどした後に乾燥をする公知の方法を採用することができる。
【００２４】
難燃剤としては、リン酸系化合物、ハロゲン系化合物、窒素系化合物、または、水酸化マグネシウム、水酸化アルミニウムなどの無機系化合物などいかなる化合物を用いてもよい。難燃効果を発揮する形式としては、燃焼の際に、炭化膜を形成し、幕により空気を遮断して消火する炭化型のもの、火種をドリップして結果的に消火するドリップ型のもの、水分子を生成し温度を下げることによって自消するものがあり、これらいかなる形式のものであってもよいが、耐炎化繊維と同じ形式である炭化型のものがより好ましい。
【実施例】
【００２５】
以下、実施例により本発明をさらに詳細に説明するが、本発明はこれらに限定されるものではない。
【００２６】
まず、実施例中の特性の評価は以下の測定法により行った。
【００２７】
（１）難燃性の評価
ＪＩＳ  Ｌ  １０９１のＡ−１法（４５°ミクロバーナー法）に則って行い、加熱時間は１分間とした。
【００２８】
（２）遮光性の評価
社団法人日本インテリアファブリックス協会が定めるカーテン遮光性に則って評価した。
【００２９】
（実施例１）
タテ糸に８４ｄｔｅｘ／７２フィラメントのポリエステル繊維、ヨコ糸に３２メートル番手の耐炎化繊維を用いて、タテ／ヨコの織り密度がそれぞれ３５０本／２５．４mm、６０本／２５．４mmのタテ２重織りの織物を得た。この織物にＭｉｋａｗｈｉｔｅ  ＡＴＮ（日本化薬（株）福山製蛍光染料）１．８ｗｔ％、ヘキサブロモシクロデカンの分散化物を固形分で１０ｗｔ％、テレフタル酸単位６８ｍｏｌ％、５−（ナトリウム）−スルホイソフタル酸単位１５ｍｏｌ％とエチレングリコールからなるポリエステル共重合体（樹脂濃度２０％）５．０ｗｔ％、酢酸０．３ｃｃ／ｌになるように調整した染浴で、浴比１：２５のもとで１３０℃×４５分間乾燥処理した。次いで、サンデットＧ−２９（三洋化成工業（株）製非イオン系界面活性剤）１ｇ／ｌのもとで６０℃×１０分間洗浄し、脱水、乾燥した。難燃剤と該共重合体の付着量は６．２％であった。
【００３０】
（実施例２）
タテ糸に８４ｄｔｅｘ／７２フィラメントの難燃ポリエステル繊維、ヨコ糸に３２メートル番手の耐炎化繊維を用いて、タテ／ヨコの織り密度がそれぞれ３５０本／２５．４mm、６０本／２５．４mmのタテ２重織りの織物を得た。
【００３１】
（比較例）
タテ糸およびヨコ糸に７５ｄｔｅｘ／７２フィラメントのポリエステル繊維を用いてタテ／ヨコの織り密度がそれぞれ１８０本／２５．４mm、２００本／２５．４mmの平織布帛を得た。実施例１、２、および比較例について、難燃性と遮光性の評価を行った。その結果、難燃性については実施例１、２については、区分３に合格したが、比較例は区分１にも合格しなかった。また、遮光性については、実施例１、２については耐炎化繊維を用いているので特に遮光性の加工をしなくても２級であったが、比較例では３級であった。
【産業上の利用可能性】
【００３２】
本発明は、上述したように難燃カーテンに限らず、遮光カーテンや暗幕用カーテンなどにも応用することができるが、その応用範囲が、これらに限られるものではない。
【図面の簡単な説明】
【００３３】
【図１】本発明のカーテン用布帛の概略断面図である。
【符号の説明】
【００３４】
１：カーテン用布帛
２：耐炎化繊維を含んでなる層
３：合成繊維および／または天然繊維を含んでなる層
【図１】
2005334425.tif 000003